(57)【特許請求の範囲】
【請求項１】
板厚の方向において対向する第一の板表面と第二の板表面にそれぞれ第一の応力層が形成され、前記板厚の方向における内部側に前記第一の応力層とは逆向きの第二の応力層が形成された強化ガラスの加工方法であって、
前記第一の板表面側から、切削加工によって第一の凹部を形成する工程と、
前記第二の板表面側から、切削加工によって該第一の凹部とは非同一形状の第二の凹部を形成し、前記第一の凹部と前記第二の凹部との間に平面視環状の薄肉部を形成して、前記薄肉部を平面視環状の応力集中状態とする工程と、
工具により前記薄肉部の一部に亀裂を生じさせることにより、前記薄肉部に沿って前記亀裂を進展させて前記薄肉部の内側領域を刳り抜く工程と、を具備する、
ことを特徴とする強化ガラスの加工方法。
【請求項２】
前記第一の凹部と前記第二の凹部の少なくとも一方は、平面視環状の溝であり、
前記薄肉部の近傍に、前記板厚方向の前記薄肉部を基準として前記第一の板表面側に内在する応力と前記第二の板表面側に内在する応力とが不均衡となる領域を形成することにより、前記薄肉部を応力集中状態とする、
ことを特徴とする請求項１に記載の強化ガラスの加工方法。
【請求項３】
前記第一の凹部は、平面視環状の第一の溝であり、
前記第二の凹部は、前記第一の溝の一部と前記板厚の方向において重畳するとともに前記第一の溝とは非同一形状の平面視環状の第二の溝であり、
前記第一の溝と前記第二の溝との重畳領域に形成された前記薄肉部に沿って亀裂を進展させて切断する、
ことを特徴とする請求項１または請求項２に記載の強化ガラスの加工方法。
【請求項４】
前記第一の溝の内周側側壁および外周側側壁のうち少なくともいずれかと、前記第二の溝の内周側側壁および外周側側壁のうち少なくともいずれかとを前記板厚方向において非重畳となる位置に形成する、
ことを特徴とする請求項３に記載の強化ガラスの加工方法。
【請求項５】
前記第一の凹部の側壁の少なくとも一部と、前記第二の凹部の側壁の少なくとも一部とを前記板厚の方向において非重畳となる位置に形成し、
前記薄肉部の切断後に前記第一の凹部の側壁と前記第二の凹部の側壁とによって前記板厚方向において段差部を形成する、
ことを特徴とする請求項１から請求項４のいずれかに記載の強化ガラスの加工方法。
【請求項６】
前記第一の凹部を第一の深さで形成後に前記第二の凹部を第二の深さで形成し、その後再び前記第一の凹部を前記第二の凹部に達しない第三の深さに掘り下げる、
ことを特徴とする請求項１から請求項５のいずれかに記載の強化ガラスの加工方法。
【請求項７】
前記薄肉部の厚みは０．２ｍｍ以下である、
ことを特徴とする請求項１から請求項６のいずれかに記載の強化ガラスの加工方法。
【請求項８】
前記第一の応力層の厚みは３０μｍ以上である、
ことを特徴とする請求項１から請求項７のいずれかに記載の強化ガラスの加工方法。
【請求項９】
前記内側領域の直径は１０ｍｍ以下である、
ことを特徴とする請求項２に記載の強化ガラスの加工方法。
【請求項１０】
前記強化ガラスは、化学強化ガラスである、
ことを特徴とする請求項１から請求項９のいずれかに記載の強化ガラスの加工方法。
【請求項１１】
板厚の方向において対向する第一の板表面と第二の板表面にそれぞれ第一の応力層が形成され、前記板厚の方向における内部側に前記第一の応力層とは逆向きの第二の応力層が形成された化学強化ガラスの加工方法であって、
前記第一の板表面および前記第二の板表面より前記板厚の方向の内部側の領域に平面視環状の薄肉部を形成し、該薄肉部の近傍に、前記板厚方向の前記薄肉部を基準として前記第一の板表面側に内在する応力と前記第二の板表面側に内在する応力とが不均衡となる領域を形成することにより、前記薄肉部を平面視環状の応力集中状態とする工程と、
前記薄肉部の一部を前記板厚方向に切断し、前記薄肉部の形状に沿って前記化学強化ガラスに亀裂を進展させて前記薄肉部の内側領域を刳り抜く工程と、を具備する、
ことを特徴とする強化ガラスの加工方法。
【請求項１２】
前記薄肉部は、前記第一の板表面側から形成した第一の溝と、前記第二の板表面側から形成した第二の溝によって形成され、
前記第一の溝の側壁と前記第二の溝の側壁とは、面積が異なる、
ことを特徴とする請求項１１に記載の強化ガラスの加工方法。
【請求項１３】
前記薄肉部は、前記第一の板表面側から形成した平面視環状の第一の溝と、前記第二の板表面側から形成した平面視環状の第二の溝によって形成され、
前記第一の溝の側壁と前記第二の溝の側壁とは、円周方向の長さが異なる、
ことを特徴とする請求項１１に記載の強化ガラスの加工方法。
【請求項１４】
前記薄肉部は、前記第二の応力層に形成する、
とを特徴とする請求項１１から請求項１３のいずれかに記載の強化ガラスの加工方法。
【請求項１５】
工具の中心位置を互いにずらして加工することにより前記第一の溝と前記第二の溝を形成する、
とを特徴とする請求項１２または請求項１３に記載の強化ガラスの加工方法。
【請求項１６】
板厚の方向において対向する第一の板表面と第二の板表面にそれぞれ第一の応力層が形成され、前記板厚の方向における内部側に前記第一の応力層とは逆向きの第二の応力層が形成された強化ガラスを切断する強化ガラス加工装置であって、
前記強化ガラスに接触して切削を行う加工工具と、
該加工工具を移動させる駆動機構と、
該駆動機構の動作を制御する制御部と、を備え、
前記制御部は、
前記第一の板表面側から、前記加工工具により切削加工を行い、第一の凹部を形成する工程と、
前記第二の板表面側から、前記加工工具により切削加工を行い、前記第一の凹部との間に平面視環状の薄肉部を形成するように該第一の凹部とは非同一形状の第二の凹部を形成し、前記薄肉部を平面視環状の応力集中状態とする工程と、
前記加工工具により前記薄肉部の一部に亀裂を生じさせることにより、前記薄肉部に沿って前記亀裂を進展させて前記薄肉部の内側領域を刳り抜く工程と、を実行させる手段を具備する、
ことを特徴とする強化ガラス加工装置。
【発明の詳細な説明】
【技術分野】
【０００１】
本発明は、化学強化ガラスに穴開けや、特定形状物の切り出し等の加工を行う強化ガラスの加工方法および強化ガラス加工装置に関する。
【背景技術】
【０００２】
近年、タッチパネルを搭載したいわゆるスマートデバイスといわれる多機能携帯端末が普及しており、そのタッチパネルのカバーガラスには、イオン交換等で強化したガラス（強化ガラス）が用いられつつある。強化ガラスは、未強化のガラスに比べて、機械的強度が高いため、本用途に好適である。
【０００３】
強化ガラスは、物理強化ガラスと化学強化ガラスに大別される。物理強化ガラスは、ガラスを軟化点近くまで加熱後に急冷することによってガラス表面に圧縮応力層を形成し、内部側に引張応力層を形成したものであり、圧縮応力層にクラックが生じると、そこを起点として一気に破砕してしまうため、強化後に切断や穴開け等の加工することは非常に困難である。一方、化学強化ガラスは、ソーダガラス表面にイオン交換による化学処理によって圧縮応力層を作り出すとともに内部側を引張応力層としたものであって、圧縮応力層のみを比較的薄く作成できる。このため、強化後の加工（レーザ加工、化学的エッチングを利用した加工、機械加工など）もソーダガラスと同様に可能である。
【先行技術文献】
【特許文献】
【０００４】
【特許文献１】特開２０１３−５３０１９号公報
【発明の概要】
【発明が解決しようとする課題】
【０００５】
しかしながら、化学強化ガラスの場合でも、実際上、穴開け等の加工が可能であるのは圧縮応力層の厚みがせいぜい３０μｍ〜４０μｍ程度までのものである（例えば、特許文献１の実施例１では圧縮応力層の厚みが３７．４μｍである）。近年では化学強化ガラスが幅広い技術及び産業分野において採用されており、圧縮応力層の厚みが例えば、５０μｍ超のものも量産化されているが、このように圧縮応力層の厚みが厚くなると、物理強化ガラスと同様に加工時の破砕またはひび割れが生じ、切断や穴開け等の加工が非常に困難となる。
【０００６】
なお、圧縮応力層の厚みが厚いものでも、圧縮応力層と引張応力層との応力差、与えられた力またはクラックの形状によって、偶然に破砕せずに切断や穴開けができる場合も考えられるが、再現性のあるものとはいえない。
【０００７】
すなわち現状では、圧縮応力層が厚い（例えば、６０μｍ程度）の化学強化ガラスを、再現性よく所定の形状に加工する（例えば、直径１０ｍｍ以下に穴開け加工する）技術として確立されているものはない。
【０００８】
また、（圧縮応力層が３０μｍ〜４０μｍ程度に薄い）化学強化ガラスを切断、加工する場合は、レーザ加工や化学的なエッチングを用いるものが一般的であり、ドリルやミルなどの切削・研削装置による機械加工と比較して装置のコストも高くなり、ひいては加工コストも増大するという問題がある。
【０００９】
本発明は、上記課題を鑑みてなされたものであり、圧縮応力層が厚い化学強化ガラスであっても、所定の形状に再現性よく加工することが可能であるとともに、切削・研削装置による機械加工が可能な強化ガラスの加工方法を提供することを目的とする。
【課題を解決するための手段】
【００１０】
本発明は、以下の手段によって、上記課題を解決したものである。
【００１１】
（１）本発明は、板厚の方向において対向する第一の板表面と第二の板表面にそれぞれ第一の応力層が形成され、前記板厚の方向における内部側に前記第一の応力層とは逆向きの第二の応力層が形成された強化ガラスの加工方法であって、前記第一の板表面側から、切削加工によって第一の凹部を形成する工程と、前記第二の板表面側から、切削加工によって該第一の凹部とは非同一形状の第二の凹部を形成し、前記第一の凹部と前記第二の凹部との間に平面視環状の薄肉部を形成して、前記薄肉部を平面視環状の応力集中状態とする工程と、
工具により前記薄肉部の一部に亀裂を生じさせることにより、前記薄肉部に沿って前記亀裂を進展させて前記薄肉部の内側領域を刳り抜く工程と、を具備する、ことを特徴とする強化ガラスの加工方法である。
【００１２】
（２）また、本発明は上記発明に関連して、前記第一の凹部と前記第二の凹部の少なくとも一方は、平面視環状の溝であり、前記薄肉部の近傍に、前記板厚方向の前記薄肉部を基準として前記第一の板表面側に内在する応力と前記第二の板表面側に内在する応力とが不均衡となる領域を形成することにより、前記薄肉部を応力集中状態とする、ことを特徴とする強化ガラスの加工方法である。
【００１３】
（３）また、本発明は上記発明に関連して、前記第一の凹部は、平面視環状の第一の溝であり、前記第二の凹部は、前記第一の溝の一部と前記板厚の方向において重畳するとともに前記第一の溝とは非同一形状の平面視環状の第二の溝であり、前記第一の溝と前記第二の溝との重畳領域に形成された前記薄肉部に沿って亀裂を進展させて切断する、ことを特徴とする強化ガラスの加工方法である。
【００１４】
（４）また、本発明は上記発明に関連して、前記第一の溝の内周側側壁および外周側側壁のうち少なくともいずれかと、前記第二の溝の内周側側壁および外周側側壁のうち少なくともいずれかと、を前記板厚方向において非重畳となる位置に形成する、ことを特徴とする強化ガラスの加工方法である。
【００１５】
（５）また、本発明は上記発明に関連して、前記第一の凹部の側壁の少なくとも一部と、前記第二の凹部の側壁の少なくとも一部とを前記板厚の方向において非重畳となる位置に形成し、前記薄肉部の切断後に前記第一の凹部の側壁と前記第二の凹部の側壁とによって前記板厚方向において段差部を形成する、ことを特徴とする強化ガラスの加工方法である。
【００１６】
（６）また、本発明は上記発明に関連して、前記第一の凹部を第一の深さで形成後に前記第二の凹部を第二の深さで形成し、その後再び前記第一の凹部を前記第二の凹部に達しない第三の深さに掘り下げる、ことを特徴とする強化ガラスの加工方法である。
【００１７】
（７）また、本発明は上記発明に関連して、前記薄肉部の厚みは０．２ｍｍ以下である、ことを特徴とする強化ガラスの加工方法である。
【００１８】
（８）また、本発明は上記発明に関連して、前記第一の応力層の厚みは３０μｍ以上である、ことを特徴とする強化ガラスの加工方法である。
【００１９】
（９）また、本発明は上記発明に関連して、前記内側領域の直径は１０ｍｍ以下である、ことを特徴とする強化ガラスの加工方法である。
【００２０】
（１０）また、本発明は上記発明に関連して、前記強化ガラスは、化学強化ガラスである、ことを特徴とする強化ガラスの加工方法である。
【００２１】
（１１）また、本発明は、板厚の方向において対向する第一の板表面と第二の板表面にそれぞれ第一の応力層が形成され、前記板厚の方向における内部側に前記第一の応力層とは逆向きの第二の応力層が形成された化学強化ガラスの加工方法であって、前記第一の板表面および前記第二の板表面より前記板厚の方向の内部側の領域に平面視環状の薄肉部を形成し、該薄肉部の近傍に、前記板厚方向の前記薄肉部を基準として前記第一の板表面側に内在する応力と前記第二の板表面側に内在する応力とが不均衡となる領域を形成することにより、前記薄肉部を平面視環状の応力集中状態とする工程と、前記薄肉部の一部を前記板厚方向に切断し、前記薄肉部の形状に沿って前記化学強化ガラスに亀裂を進展させて前記薄肉部の内側領域を刳り抜く工程と、を具備する、ことを特徴とする強化ガラスの加工方法である。
【００２３】
（１２）また、本発明は上記発明に関連して、前記第一の板表面側から形成した第一の溝と、前記第二の板表面側から形成した第二の溝によって形成され、前記第一の溝の側壁と前記第二の溝の側壁とは、面積が異なる、ことを特徴とする強化ガラスの加工方法である。
【００２４】
（１３）また、本発明は上記発明に関連して、前記薄肉部は、前記第一の板表面側から形成した平面視環状の第一の溝と、前記第二の板表面側から形成した平面視環状の第二の溝によって形成され、前記第一の溝の側壁と前記第二の溝の側壁とは、円周方向の長さが異なる、ことを特徴とする強化ガラスの加工方法である。
【００２５】
（１４）また、本発明は上記発明に関連して、前記薄肉部は、前記第二の応力層に形成する、ことを特徴とする強化ガラスの加工方法である。
【００２６】
（１５）また、本発明は上記発明に関連して、工具の中心位置を互いにずらして加工することにより前記第一の溝と前記第二の溝を形成する、ことを特徴とする強化ガラスの加工方法である。
【００２７】
（１６）また、本発明は、板厚の方向において対向する第一の板表面と第二の板表面にそれぞれ第一の応力層が形成され、前記板厚の方向における内部側に前記第一の応力層とは逆向きの第二の応力層が形成された強化ガラスを切断する強化ガラス加工装置であって、前記強化ガラスに接触して切削を行う加工工具と、該加工工具を移動させる駆動機構と、該駆動機構の動作を制御する制御部と、を備え、前記制御部は、前記第一の板表面側から、前記加工工具により切削加工を行い、第一の凹部を形成する工程と、前記第二の板表面側から、前記加工工具により切削加工を行い、前記第一の凹部との間に平面視環状の薄肉部を形成するように該第一の凹部とは非同一形状の第二の凹部を形成し、前記薄肉部を平面視環状の応力集中状態とする工程と、前記加工工具により前記薄肉部の一部に亀裂を生じさせることにより、前記薄肉部に沿って前記亀裂を進展させて前記薄肉部の内側領域を刳り抜く工程と、を実行させる手段を具備する、ことを特徴とする強化ガラス加工装置である。
【発明の効果】
【００２８】
本発明によれば、圧縮応力層が厚い化学強化ガラスであっても、所定の形状に再現性よく加工することが可能であるとともに、切削・研削装置による機械加工が可能な強化ガラスの加工方法および強化ガラス加工装置を提供することが可能となる。
【図面の簡単な説明】
【００２９】
【図１】本発明の実施形態に用いる強化ガラスを示す概要図であり、（ａ）加工前の強化ガラスの断面図であり、（ｂ）加工後の強化ガラスの上面図であり、（ｃ）が加工後の強化ガラスの断面図である。
【図２】本実施形態に係る強化ガラスの加工方法を説明する図であり、（ａ）強化ガラスの第一の表面側の上面図であり、（ｂ）強化ガラスの断面図であり、（ｃ）強化ガラスの第二の表面側の上面図であり、（ｄ）強化ガラスの断面図である。
【図３】本実施形態に係る強化ガラスの加工方法を説明する断面図である。
【図４】本実施形態に係る強化ガラスの加工方法を説明する断面図である。
【図５】本実施形態に係る強化ガラスの加工方法を説明する上面図である。
【図６】本実施形態に係る強化ガラスの加工方法を説明する図であり、（ａ）第一の溝と第二の溝の平面概要図であり、（ｂ）〜（ｄ）強化ガラスの側面概要図であり、（ｅ）第一の溝と第二の溝の拡大図である。
【図７】本実施形態に係る強化ガラス加工装置の概要図である。
【図８】本実施形態に係る強化ガラスの加工方法の変形例を説明する断面図である。
【図９】本実施形態に係る強化ガラスの加工方法の変形例を説明する断面図である。
【発明を実施するための形態】
【００３０】
以下、図面を参照して、本発明の実施形態に係る強化ガラスの加工方法について詳細に説明する。
【００３１】
図１は、本実施形態の強化ガラス１を示す概要図であり、図１（ａ）が加工前の強化ガラス１の断面図であり、図１（ｂ）が加工後の強化ガラス１の上面図であり、図１（ｃ）が加工後の強化ガラス１の断面図（図１（ｂ）のＡ−Ａ線断面図）である。
【００３２】
まず、図１（ａ）を参照して、本実施形態で加工する強化ガラス１とは、板厚Ｄの方向において対向する第一の板表面Ｓ１と第二の板表面Ｓ２にそれぞれ、第一の方向の応力（第一の方向に働く応力）が内在する第一の応力層１１、１２が形成され、板厚Ｄの方向における内部側に、第一の方向とは逆向きの応力（第一の方向とは逆の方向に働く応力）が内在する第二の応力層１３が形成されたガラスである。第一の方向に働く応力とは例えば、板表面を圧縮する方向に働く応力であり、以下の説明では、第一の応力層１１、１２を圧縮応力層１１，１２という。また、第二の方向に働く応力とは例えば、板表面を伸張（引っ張る）する方向に働く応力であり、以下の説明では、第二の応力層１３を引張応力層１３という。より詳細には、強化ガラス１は、ソーダガラス表面にイオン交換による化学処理によって圧縮応力層１１，１２を作り出すとともに内部側を引張応力層１３としたいわゆる化学強化ガラスである。本実施形態の強化ガラス１は一例として、圧縮応力層１１、１２の板厚Ｄ方向の厚みｄが例えば、１０μｍ〜１００μｍ程度であり、好適には３０μｍ以上、より好適には、４０μｍ以上であり、６０μｍ程度の場合もある。
【００３３】
そして本実施形態の加工方法は、一例として、同図（ｂ）（ｃ）に示すように、強化ガラス１の厚み方向に貫通する開口部ＯＰ（ここでは円形状の穴）を形成する方法、すなわち穴開け加工方法または刳り抜き加工方法である。あるいは、円盤状部材の切り出し加工方法である。開口部ＯＰの直径Ｌは、例えば、加工具（例えばドリル）の直径以上、十数ｍｍ程度以下であり、好適には５ｍｍ〜１２ｍｍ程度である。なお、同図を含め以下の図面においては、板厚Ｄ方向のサイズを強調した概要図を用いており、開口部ＯＰの径方向と板厚Ｄ方向の縮尺は異なっている。
【００３４】
図２から図４を参照して、本実施形態の強化ガラス１の加工方法について説明する。図２（ａ）は、強化ガラス１の第一の表面Ｓ１側から見た上面図であり、図２（ｂ）は図２（ａ）のＡ−Ａ線に沿った強化ガラス１の断面図であり、図２（ｃ）は、強化ガラス１の第二の表面Ｓ２側から見た上面図であり、図２（ｄ）は図２（ｃ）のＡ−Ａ線に沿った強化ガラス１の断面図である。なお、同図（ｄ）は、同図（ａ）と同様に図面の上方が第一の板表面Ｓ１となっている。また、図３〜図４は強化ガラス１の断面図である。
【００３５】
第１工程：まず、図２（ａ）（ｂ）に示すように、強化ガラス１の第一の板表面Ｓ１側から、第一の加工を行い、第一の凹部２１を形成する。第一の凹部２１は、開口したい穴に沿って形成された例えば円環状の溝（第一の溝２１）であり、例えばドリル（ダイアモンド（コア）ドリル、以下同様）等を用いた切削加工により、より詳細には超音波加工により形成する。
【００３６】
第一の溝２１は、例えば、その外周縁（外周側側壁２１ｏの位置）を開口したい穴の外周と一致するように形成する。溝の幅（円環状の第一の溝２１の直径Ｌ１方向の幅Ｗ１）は、開口したい穴の直径の例えば１／５〜１／１０程度とする。また、第一の加工における第一の溝２１の深さ（第一の深さＤ１）は、例えば、第一の板表面Ｓ１側の圧縮応力層１１の厚みと同等あるいはそれ以上の深さとする。
【００３７】
第２工程：次に、図２（ｃ）（ｄ）に示すように、強化ガラス１の第二の板表面Ｓ２側から、第二の加工を行い、第二の凹部２２を形成する。なお、図２（ｃ）では、第二の凹部２２を実線で示し、第一の凹部２１を破線で示している。第二の凹部２２は、第一の溝２１とは非同一の形状であるが、板厚Ｄ方向においてその一部が第一の溝２１と重畳するような形状の円環状の溝（第二の溝２２）であり、例えばドリル等を用いた切削加工により、より詳細には超音波加工によって形成する。
【００３８】
ここで、第一の溝２１と非同一の形状とは、第二の溝２２の形状、大きさ、溝の幅、中心位置などが、第一の溝２１のそれらと異なる（不一致）であることをいう。この例では、第二の溝２２は、第一の溝２１と中心が一致する（同心円の）円環状の溝であるが、その直径Ｌ２が第一の溝２１の直径Ｌ１よりも小さいものであり、また一部において、第一の溝２１と重畳する。つまり、第二の溝２２は、その外周縁（外周側側壁２２ｏの位置）が第一の溝２１の外周側側壁２１ｏと内周側側壁２１ｏとの間に内側に位置し、第二の溝２２の内周縁（内周側側壁２２ｉの位置）は、第一の溝２１の内周側側壁２１ｏよりも内側に位置する。また第二の溝２２はその幅（円環状の第二の溝２２の直径Ｌ２方向の幅Ｗ２）は、第一の溝２１と同程度とする。このようにすることで、第一の溝２１と第二の溝２とはそれぞれの底面部が一部で重畳するように形成できる。
【００３９】
また、第二の加工における第二の溝２２の深さ（第二の深さＤ２）は、例えば、第二の板表面Ｓ２側の圧縮応力層１２の厚みと同等あるいはそれ以上の深さとし、好適には、第一の深さＤ１よりも大きいものとするが、第一の溝２１には達しない深さとする。
【００４０】
第３工程：次に、図３（ａ）に示すように、再び強化ガラス１の第一の板表面Ｓ１側から、例えばドリル等を用いた超音波加工によって第三の加工を行い、第一の溝２１を、第二の溝２２には達しない第三の深さＤ３分さらに掘り下げる。
【００４１】
第４工程：引き続き、図３（ｂ）に示すように、第二の板表面Ｓ２側から、例えばドリル等を用いた超音波加工によって第四の加工を行い、第二の溝２２を、第一の溝２１には達しない第四の深さＤ４分さらに掘り下げる。第四の深さＤ４は例えば、第二の加工における第二の深さＤ２または第三の加工における第三の深さＤ３よりも浅いものとする。
【００４２】
このようにして、第一の加工から第四の加工までが終了すると、板厚Ｄ方向において、第一の溝２１の底面と第二の溝２２の底面の間に薄肉部２５が形成される。薄肉部２５は、第一の溝２１および第２の溝２２と同心円の円環状である。そして薄肉部２５の内周側（内側）または外周側（外側）では、第一の溝２１および第二の溝２２が形成されることによって板厚Ｄの方向において応力が不均衡な領域が形成され、板厚Ｄ（薄肉部２５の厚みＤＴ）方向に撓みあるいは歪みが生じている。このことにより、薄肉部２５（及びその付近）は全周に亘って応力集中状態となっている。つまり、本実施形態の薄肉部２５は、その内周側にまたは外周側において応力が不均衡な領域が形成されることによって、薄肉部２５に応力が集中するような厚みに形成する。具体的には、薄肉部２５は、第一の板表面Ｓ１（または第二の板表面Ｓ２）から０．１ｍｍより深い位置で、圧縮応力層１１，１２より深く、引張応力層１３に位置するように形成する。より好適には、薄肉部２５は板厚Ｄのほぼ中心付近に位置するように形成する。
【００４３】
第５工程：その後、図３（ｃ）に示すように、第一の板表面Ｓ１側から加工工具３１を使用して、円環状の薄肉部２５の一部に亀裂を生じさせる。これにより、第一の溝２１の外周端部および第二の溝２２の外周縁に沿って円形状に亀裂を進展させる。亀裂は、第一の溝２１と第二の溝２２に沿って一瞬のうちに周方向に進展し、同図（ｄ）に示すように強化ガラス１が環状に分断される。これにより板厚Ｄを貫通する開口部（穴）ＯＰが形成される。
【００４４】
本実施形態では、第一の溝２１の内周側側壁２１ｉおよび外周側側壁２１ｏのうち少なくともいずれかと、第二の溝２２の内周側側壁２２ｉおよび外周側側壁２２ｏのうち少なくともいずれかとが、板厚Ｄ方向において非重畳となる位置に形成されている。具体的にこの例では、第一の溝２１の外周側側壁２１ｏと第二の溝２２の外周側側壁２２ｏと、第一の溝２１の内周側側壁２１ｉと第二の溝２２の内周側側壁２２ｉとはそれぞれ、直径方向においてずれた位置に形成されている。このため、図３（ｄ）の状態（左図）では、開口部ＯＰの形状は、第一の板表面Ｓ１側では、第一の溝２１の外周側側壁２１ｏの形状と一致し、第二の板表面Ｓ２側では、第二の溝２２の外周側側壁２２ｏの形状と一致している。つまり、同図に示す断面視において、第一の溝２１の外周側側壁２１ｏと第二の溝２２の外周側側壁２２ｏとによって板厚Ｄ方向において段差部２６が形成されている。
【００４５】
第６工程：さらに、図４（ａ）に示すように、グラインダーなどの研磨工具によって、開口部ＯＰの内周面を研磨して段差部２６を取り除き、開口部ＯＰの内周面を板厚Ｄ方向において平坦面とする。これにより、第一の溝２１の外周側側壁２１ｏに沿う形状の開口部ＯＰが形成される（図４（ｂ））。
【００４６】
なお、ここでは、強化ガラス１に開口部ＯＰを形成する場合を例に説明したが、図３（ｄ）の右図に示すように、分断した略円盤状体ＣＲ'の外周を研磨して段差部２６を除去し、図４（ｃ）に示すような円盤状体部材ＣＲを最終製品として得るものであってもよい。
【００４７】
以上説明したように本実施形態によれば、レーザー加工を用いることなく、機械加工のみによって、強化ガラス（化学強化ガラス）１に所望の直径の開口部ＯＰ（刳り抜き穴）を形成するなど、強化ガラス１の加工をすることができる。従って、加工装置の低コスト化が実現する。
【００４８】
また、従来では、圧力応力層の厚みが６０μｍ程度の強化ガラス（化学強化ガラス）は、内部との応力差が大きいため機械加工が非常に困難であった。しかし本実施形態では、圧力応力層１１，１２の応力差を有効活用して薄肉部２５を撓ませながら切断するので、圧力応力層１１，１２の厚みが例えば、６０μｍ程度の強化ガラス（化学強化ガラス）１であっても、例えば、直径５ｍｍ程度の開口部ＯＰ（刳り抜き穴）を形成することができる。
【００４９】
図５および図６は、本実施形態の加工方法をさらに説明する図である。図５は、強化ガラス１の上面図である。図６は、本実施形態の加工方法を説明するための図であり、同図（ａ）が強化ガラス１に設けた第一の溝２１と第二の溝２２の平面概要図、同図（ｂ）（ｃ）（ｄ）が強化ガラス１の側面概要図であり、同図（ｅ）が第一の溝２１と第二の溝２２の拡大図である。
【００５０】
一般に、化学強化ガラスを機械的に加工するため、その表面に加工傷Ｐを付けると、図５（ａ）に示すようにランダムな亀裂Ｃ（意図しない亀裂Ｃ）が生じて破砕する。
【００５１】
本実施形態において、所望の直径で円形の開口部ＯＰが形成できるメカニズムの詳細は明らかにはなっていないが、本願出願人は、同図（ｂ）に示すように、強化ガラス１の板厚Ｄ方向の内部側（略中心付近）において、円環状に応力集中状体となる領域（薄肉部２５）を形成することによって、薄肉部２５から放射状、かつ円弧状に亀裂Ｃが生じることを見いだした。そして、当該円弧状の亀裂Ｃの大きさと方向を制御することで、これらを連続した円形状の亀裂に制御することで、その内部を破砕してくり抜けると考えた。そして鋭意努力の結果、亀裂の大きさと方向を制御することに成功し、切削や研磨などの機械加工のみで、再現性よく、円形状の開口部（刳り抜き穴）ＯＰの形成する上述の方法を確立した。
【００５２】
図６を参照してさらに説明する。図６は、上述の第一の加工から第四の加工までが終了し、薄肉部２５が形成された状態（図３（ｂ））を示している。また、図６（ａ）では、第一の溝２１の内側側壁２１ｉの位置と、第二の溝２２の内側側壁２２ｉの位置を透過的に示している。
【００５３】
同図（ａ）（ｂ）に示すように、板厚Ｄ方向において一部が重畳するように、それぞれの中心からの距離（半径）が異なる第一の溝２１と第二の溝２２を、強化ガラス１の両表面側から形成し、その重畳領域には環状の薄肉部２５を形成すると、第一の溝２１および第二の溝２２において内側に向かう（閉じるようとする方向）力が生じる。その結果、薄肉部２５の内周側（内側）の領域（同図（ｂ）の破線領域）において、応力が不均衡な領域が生じる。つまり、薄肉部２５の内周側の破線領域に着目すると、一点鎖線で示す薄肉部２５（の板厚Ｄ方向）の中心を基準として、それより第一の板表面Ｓ１側の領域では、外側（第一の溝２１方向）に伸びようとする応力Ａが内在し、薄肉部２５（の厚みＤＴ方向）の中心を基準として、それより第二の板表面Ｓ２側の領域では、外側（第二の溝２２方向）に伸びようとする応力Ｂが内在する。そしてこのとき、第一の溝２１の直径が第二の溝２２の直径より大きいため、応力Ａは応力Ｂより大きいものとなる。
【００５４】
このように、応力Ａと応力Ｂに差が生じると（応力Ａ＞応力Ｂの場合）、図６（ｃ）に示すように、薄肉部２５の内周側の破線領域は上に凸状に撓み、薄肉部２５の外周側は下に凸状（図の左右端部が上方に反るように）撓み、その結果、薄肉部２５は応力集中状態となる。
【００５５】
この状態で、薄肉部２５の外周部分（図では左右端部）を治具などで固定し、薄肉部２５の一部に亀裂を生じさせることで、環状の薄肉部２５の円周方向に沿って亀裂（意図した亀裂ＣＣ）が進展し、円形状の開口部ＯＰ（または円盤状部材ＣＲ）が形成されるように、強化ガラス１を分断することができる。
【００５６】
あるいは、同図（ｄ）に示すように薄肉部２５の内周側を治具などで押さえて平坦に近づけることで、相対的に外周部分が反り返り、応力集中状態となった薄肉部２５に亀裂（意図した亀裂ＣＣ）を生じさせるものであってもよい。
【００５７】
すなわち、本実施形態は、第一の板表面Ｓ１および第二の板表面Ｓ２より板厚Ｄの方向の内部側の領域（例えば、板厚Ｄの中心付近の引張応力層１３）に環状の薄肉部２５を形成する。そして、薄肉部２５の内周側または外周側に、板厚Ｄ方向において薄肉部２５（一点鎖線）を基準として第一の板表面Ｓ１側に内在する応力（応力Ａ）と第二の板表面Ｓ２側に内在する応力（応力Ｂ）とが不均衡となる領域を形成することにより、薄肉部を２５を応力集中状態とする。その状態で、薄肉部２５の一部に亀裂（意図した亀裂ＣＣ）を生じさせて、薄肉部２５の形状に沿って強化ガラス１を分断するものである。
【００５８】
亀裂を所望の形状に沿って生じさせるように制御するには、薄肉部２５はその厚みＤＴができる限り薄いことが望ましい。一例として厚みＤＴは、０．０５ｍｍ〜０．２ｍｍ程度であり、より好適には０．１ｍｍ程度である。また、薄肉部２５の板厚Ｄ方向の位置は、板厚Ｄの中央付近（好適には板厚Ｄ方向の中心位置）の引張応力層１３に設けることが望ましい。そのため、本実施形態では第一の板表面Ｓ１側から第一の溝２１を形成し、第二の板表面Ｓ２側から第二の溝２２を形成する。
【００５９】
また、図６（ｅ）の左図に拡大して示すように、第一の溝２１の位置と第二の溝２２の位置およびこれらの幅Ｗ１，Ｗ２が板厚Ｄ方向において完全に重畳していると、薄肉部２５の強度が不足し、亀裂を制御できる程度に薄くする（厚みＤＴにする）以前に、意図しない亀裂Ｃが生じ、薄肉部２５から破砕してしまう。
【００６０】
そこで本実施形態では、図６（ｅ）の右図に示すように、第一の溝２１と第二の溝２２は、板厚Ｄ方向において互いに一部が重畳するように形成する。これにより、第一の溝２１と第二の溝２２は互いに溝の底部の裏側が、破線丸印で示すように他方の溝の底面角部（肩部）となる。これにより薄肉部２５は、強度が確保されるので、意図しない亀裂Ｃが生じにくくなり、その厚みＤＴを亀裂ＣＣの制御が可能な程度に薄く形成できる。
【００６１】
このように、本実施形態の加工方法によれば、板厚Ｄで０．５ｍｍ〜２ｍｍ程度、圧力応力層の厚みが１０μｍ〜１００μｍ（特に、従来加工が不可能であった６０μｍ以上）の強化ガラス（化学強化ガラス）１に、直径が数ｍｍ〜十数ｍｍ程度の開口部ＯＰを、機械加工のみで再現性よく形成することができる。
【００６２】
図７は、本実施形態の強化ガラス加工装置３０の概要図である。強化ガラス加工装置３０は、強化ガラス１に接触して切削を行う加工工具３１と、加工工具３１を移動させる駆動機構３２と、駆動機構３２の動作を制御する制御部３３と、強化ガラス１を載置するステージ３４と、強化ガラス１の治具３５等を備える。
【００６３】
また制御部３３は、第一加工手段３３１と、第二加工手段３３２と、第三加工手段３３３を少なくとも有している。
【００６４】
第一加工手段３３１は、第一の板表面Ｓ１側から、加工工具３１により切削加工を行い、第一の凹部２１を形成する工程を実行させる手段である。
【００６５】
第二加工手段３３２は、第二の板表面Ｓ２側から、加工工具３１により切削加工を行い、第一の凹部２１との間に薄肉部２５を形成するように第一の凹部２１とは非同一形状の第二の凹部２２を形成する工程を実行させる手段である。
【００６６】
第三の加工手段３３３は、加工工具３１により薄肉部２５の一部に亀裂を生じさせることにより、薄肉部２５の内側または外側の領域において亀裂２５を進展させて切断する工程を実行させる手段である。
【００６７】
強化ガラス加工装置３０の使用方法は、まずステージ３４に被加工物である強化ガラス１を載置し、治具３５により固定する。そして、制御部３３により駆動機構３２を制御し、加工工具３１で強化ガラス１を加工する。制御部３３によって、上述の本実施形態の強化ガラス１の加工方法の第１工程から第６工程が実行される。
【００６８】
なお、第一の凹部２１と第二の凹部２２を形成する際に、都度治具２５から強化ガラス１を取り外し、強化ガラス１の表裏（第一の板表面Ｓ１と第二の板表面Ｓ２）を反転させてもよいし、ステージ３４を移動可能とするなどして強化ガラス１（第一の板表面Ｓ１と第二の板表面Ｓ２）を挟むように、上下に２本の加工工具１１を配置してもよい。この場合、上下に２本の加工工具で、第一の板表面Ｓ１側と第二の板表面Ｓ２側を交互に加工してもよいし、両面を同時に加工してもよい。
【００６９】
また、第一の凹部２１、第二の凹部２２を形成する加工工具１１と、薄肉部２５に亀裂を入れる加工工具１１は同じ工具であってもよいし、別の工具であってもよい。
【００７０】
＜変形例＞
【００７１】
図８および図９を参照して、本実施形態の変形例について説明する。図８および図９は、強化ガラス１、第一の凹部（第一の溝）２１、および第二の凹部（第二の溝）２２の形状の概要を示す断面図である。
【００７２】
上述の実施形態では、第一の凹部２１および第二の凹部２２として対向する外周側側壁と内周側側壁を有する溝の場合を例に説明したが、第一の凹部２１および第二の凹部２２の少なくともいずれかは、図６（ａ）に示すように、外周縁のみに一つの側壁が形成され、内部が切削、研磨された盆状の凹部であってもよい。ここでは、第一の凹部２１の直径Ｌ１は第二の凹部２２の直径Ｌ２より大きい場合を例に示している。
【００７３】
このようにすると、薄肉部２５の外周近傍の破線領域では、第一の凹部２１の側壁２１ｓの面積（円周方向の長さ）は、第二の凹部２２の側壁２２ｓの面積（円周方向の長さ）より大きくなり、両者の面積（円周方向の長さ）は不均衡となる（面積あるいは円周方向の長さが異なる）。この面積の不均衡によって、薄肉部２５の外周側の破線領域において、板厚Ｄ方向の薄肉部２５を基準として第一の板表面Ｓ１側と第二の板表面側Ｓ２で内在する応力に差が生じる。例えば、薄肉部２５より第一の板表面Ｓ１側において、第一の凹部２１の中心に向かう応力と、薄肉部２５より第二の板表面Ｓ２側において、第二の凹部２２の中心に向かう応力とに差が生じ、図示の左右端が上方に反り、薄肉部２５が例えば上に凸状に撓む。これにより、結果として薄肉部２５の外縁に応力集中が生じる。
【００７４】
この状態で薄肉部２５の一部に亀裂を形成することで、薄肉部２５に沿って円形状に強化ガラス１を分断できる。
【００７５】
また、第一の凹部２１と第二の凹部２２は非同一の形状であればよく、ここでの非同一の形状とは、外形状、大きさ、形成位置、環状の溝の場合には中心位置、溝の幅などが、互いに異なる（不一致）であることをいう。
【００７６】
具体的には、図６（ｂ）〜（ｅ）に示すように、第一の凹部（溝）２１と第二の凹部（溝）２２は、環状の溝の直径（最大径、最大長さ）Ｌ１、Ｌ２と、溝の幅Ｗ１、Ｗ２が異なるものであってもよい。その場合、互いの内周側側壁と外周側側壁とが直径方向において不一致の位置にある（同図（ｂ）（ｃ）（ｅ））ものであってもよいし、内周側側壁または外周側側壁のいずれかが一致する位置にある（同図（ｄ））ものであってもよい。同図（ｄ）では内周側側壁が一致する位置にある。
【００７７】
また、第一の溝２１と第二の溝２２はそれぞれの一部が重畳するものであってもよいし（同図（ｂ））、一方の溝（ここでは第二の溝２２）の全てが他方の溝（第一の溝２１）の一部と重畳するものであってもよい（同図（ｃ）〜（ｅ））。
【００７８】
同図（ｂ）の場合、例えば薄肉部２５の内周の破線領域では、第一の溝２１の内側側壁２１ｉと第二の溝２２の内側側壁２２ｉの面積が不均衡となる。この面積の不均衡によって、薄肉部２５の内周側の領域において、板厚Ｄ方向の薄肉部２５を基準として第一の板表面Ｓ１側と第二の板表面側Ｓ２で内在する応力に差が生じる。例えば、薄肉部２５より第一の板表面Ｓ１側において、第一の溝２１の中心に向かう応力と、薄肉部２５より第二の板表面Ｓ２側において、第二の溝２２の中心に向かう応力とに差が生じ、薄肉部２５の内周領域が例えば上に凸状に撓む。これにより、結果として薄肉部２５に応力集中が生じる。
【００７９】
この状態で薄肉部２５の一部に亀裂を形成することで、薄肉部２５に沿って円形状に強化ガラス１を分断できる。
【００８０】
また、同図（ｃ）の場合、例えば薄肉部２５の内周近傍の破線領域では、第一の溝２１の内側側壁２１ｉと第二の溝２２の内側側壁２２ｉの面積（または第一の溝２１の外側側壁２１ｏと第二の溝２２の外側側壁２２ｏの面積）が不均衡となる。この面積の不均衡によって、薄肉部２５の内周側および外周側の領域において板厚Ｄ方向の薄肉部２５を基準として第一の板表面Ｓ１側と第二の板表面側Ｓ２で内在する応力に差が生じる。例えば、薄肉部２５より第一の板表面Ｓ１側において、第一の溝２１の中心に向かう応力と、薄肉部２５より第二の板表面Ｓ２側において、第二の溝２２の中心に向かう応力とに差が生じ、図示の左右端が上方に反る。この場合、薄肉部２５の内周領域において上に凸状に撓むと図６と同様となる。
【００８１】
また、第一の溝２１の内周領域が図６の場合と比べて小さいため、図８（ｃ）では第一の溝２１の内周領域は下に凸状に撓み、全体として下に凸状に撓む場合もある。その場合も、薄肉部２５の切断時に両端を治具によって、この図の場合には下方に押さえることで、相対的に薄肉部２５が上方に撓み、結果として薄肉部２５に応力集中が生じる。
【００８２】
この状態で薄肉部２５の一部に亀裂を形成することで、薄肉部２５に沿って円形状に強化ガラス１を分断できる。
【００８３】
また、同図（ｄ）の場合、薄肉部２５の外周近傍の破線領域では、第一の溝２１の内側側壁２１ｉ（外側側壁２１ｏ）と第二の溝２２の内側側壁２２ｉ（外側側壁２２ｏ）の面積が不均衡となる。この面積の不均衡によって、薄肉部２５の外周側の領域において、板厚Ｄ方向の薄肉部２５を基準として、内在する応力（例えば、第一の溝２１と第二の溝２２の中心に向かう応力）に差が生じ、結果として薄肉部２５の外縁に応力集中が生じる。
【００８４】
この状態で薄肉部２５の一部に亀裂を形成することで、薄肉部２５に沿って円形状に強化ガラス１を分断できる。
【００８５】
また、同図（ｅ）の場合、薄肉部２５の内側の破線領域では、板厚Ｄ方向の薄肉部２５を基準として、内在する応力（例えば、第一の溝２１と第二の溝２２の中心に向かう応力）に差が生じ、結果として薄肉部２５に応力集中が生じる。
【００８６】
この状態で薄肉部２５の一部に亀裂を形成することで、薄肉部２５に沿って円形状に強化ガラス１を分断できる。
【００８７】
なお、同図（ｄ）（ｅ）の場合には、薄肉部２５の内周側を円盤状部材ＣＲとして活用する場合などに好適である。
【００８８】
また、図９（ａ）に示すように、第一の溝２１の内周側に少なくとも一つの他の凹部（補助凹部）２３を設けてもよい。補助凹部２３は、第一の溝２１と同様に環状に設けてもよいし、盆状の凹状部であってもよい。また補助凹部２３は複数であってもよい。
【００８９】
開口部ＯＰの径が大きいと、応力差が大きくなりすぎて、薄肉部２５が環状を維持できず、加工途中に破損してしまう恐れがある。このような場合に、内側に１つ以上の環状の補助溝を形成することで、内側から少しずつ応力を緩和させることができる。
【００９０】
例えば、第一の溝２１のみでは、外側に（第一の溝２１の内周側が上に凸状に）撓ませる応力が大きすぎる場合に、同図（ａ）のように補助凹部２３を設けて外側に撓む応力を緩和する。この場合例えば、同図（ａ）の矢印のように互いに対向する方向に撓むことで応力を緩和するように、補助凹部２３を形成してもよいし、同図（ｂ）の矢印のように、各溝の中心に向かって同じ方向に複数回撓むことで、全体として応力を緩和するように補助凹部２３を設けるものであってもよい。
【００９１】
いずれの場合も、薄肉部２５が環状の形状に維持され、具体的には、薄肉部２５の切断後に第一の凹部２１の側壁と第二の凹部２２の側壁とによって板厚Ｄ方向において段差部２６が形成され、薄肉部２５を基準とした板厚Ｄ方向において、第一の板表面Ｓ１側と第二の板表面Ｓ２側に薄肉部２５の内周または外周で応力差が形成されるように、第一の凹部２１の側壁と第二の凹部２２を形成することが望ましい。
【００９２】
＜実施例＞
【００９３】
再び図２から図４を参照して、強化ガラス１の実際の加工例について説明する。加工に使用した強化ガラス１は、板厚Ｄが０．７ｍｍの化学強化ガラスであり、圧縮応力層１１、１２の板厚Ｄ方向の厚みはそれぞれ、６０μｍ（０．０６ｍｍ）である。
【００９４】
この強化ガラス１に直径５ｍｍの開口部ＯＰを形成するため、第一の板表面Ｓ１側から、ダイアモンドコアドリルによって超音波加工（第一の加工）を行い、外周側側壁２１ｏまでの直径Ｌ１が５ｍｍ、溝の幅Ｗ１が０．６ｍｍ（内周側側壁２１ｉまでの直径が３．８ｍｍ）の第一の溝２１を形成した。第一の加工における第一の溝２１の深さ（第一の深さＤ１）は、０．０８ｍｍ（８０μｍ）とした（図２（ａ）（ｂ）参照）。
【００９５】
次に、強化ガラス１の第二の板表面Ｓ２側から、ダイアモンドコアドリルによって超音波加工（第二の加工）を行い、外周側側壁２２ｏまでの直径が４．３ｍｍ、溝の幅Ｗ２が０．６ｍｍ（内周側側壁２２ｉまでの直径が３．１ｍｍ）の第二の溝２２を形成した。第二の加工における第二の溝２２の深さ（第二の深さＤ２）は、０．２ｍｍとした。第二の溝２２は、第一の溝２１と同心円状で、第一の溝２１の一部と重畳し、それよりも内周側に位置している（図２（ｃ）（ｄ）参照）。
【００９６】
再び強化ガラス１の第一の板表面Ｓ１側から、ダイアモンドコアドリルによって超音波加工（第三の加工）を行い、第一の溝２１の平面視の形状を維持したまま深さのみ掘り下げる。第三の加工において追加で掘り下げる深さ（第三の深さＤ３）は、例えば、０．２ｍｍ（当初からの合計深さは、０．２８ｍｍ）とした（図３（ａ）参照）。
【００９７】
引き続き、第二の板表面Ｓ２側から、ダイアモンドコアドリルによって超音波加工（第四の加工）を行い、第二の溝２２をさらに掘り下げた。第四の加工において追加で掘り下げる深さ（第四の深さＤ４）は、例えば、０．１ｍｍ（当初からの合計深さは、０．３ｍｍ）とした。
【００９８】
このようにして、板厚Ｄ方向において、第一の溝２１と第二の溝２２の間に環状の薄肉部２５を形成する。薄肉部２５の厚みＤＴは、０．１２ｍｍである。これにより、薄肉部２５の内周側（内側）には、板厚Ｄの方向において応力が不均衡な領域が形成され、その内周側（内側）に歪みまたは撓みが生じる。そして歪みまたは撓みが生じることにより、その外周を囲む薄肉部２５（及びその付近）は応力集中状態となる。（図３（ｂ）参照）。
【００９９】
その後、円環状の薄肉部２５の一部を例えば、第一の板表面Ｓ１側から切断する（図３（ｃ）参照）。切断位置は例えば、第一の溝２１の中心位置から、半径２．１ｍｍの位置（１カ所）である。これにより、第一の溝２１の外側側壁２１ｏおよび第二の溝２２の外側側壁２２ｏに沿って円形状に亀裂が生じ、第一の溝２１と第二の溝２２の内側領域のみが破砕して、板厚Ｄを貫通する開口部（穴）ＯＰが形成される（図３（ｄ）参照）。
【０１００】
さらに、グラインダーなどの研磨工具によって、開口部ＯＰの内周面を研磨して板厚Ｄ方向において平坦面とし、強化ガラス１を貫通する直径５ｍｍの開口部ＯＰを形成した（図４参照）。
【０１０１】
以上、本発明の一実施形態について説明したが、本発明は上述の実施形態に限られるものではなく、その趣旨および技術思想を逸脱しない範囲で種々の変形が可能である。
【０１０２】
すなわち、第一の板表面Ｓ１および第二の板表面Ｓ２より内部側の領域に環状の薄肉部２５を形成し、薄肉部２５の内周側に、板厚Ｄの方向において応力が不均衡となることにより歪みまたは撓みが生じる領域を形成するとともに、薄肉部２５を応力集中状態とし、薄肉部２５の一部を板厚Ｄ方向に切断して、薄肉部２５の形状に沿って強化ガラス１を破砕して開口部ＯＰを形成するものであればよい。従って例えば、第一の凹部２１は、複数の加工によって徐々にその深さを深くする方法に限らず、一度の工程で、図３（ｄ）に示す最終の深さまで形成するものであってもよい。
【０１０３】
また、第一の板表面Ｓ１側から第一の凹部２１を連続する複数回の加工により形成し、第二の板表面Ｓ２側から第二の凹部２２を連続する複数回の加工により連続して形成するものであってもよい。
【０１０４】
また、第一の凹部２１と第二の凹部２２は、第一の板表面Ｓ１側と第二の板表面Ｓ２側から同時に形成するものであってもよい。
【０１０５】
また、上記の実施形態では、強化ガラス１として化学強化ガラスの場合を例に説明したが、ガラスを軟化点近くまで加熱後に急冷することによってガラス表面に圧縮応力層１１，１２を形成し、内部側に引張応力層１３を形成したいわゆる物理強化ガラスであっても同様に実施できる。
【０１０６】
また、第一の凹部２１と第二の凹部２２の形状は、真円形状に限らず、真円に近い楕円形状や、真円に近い多角形状であってもよい。
【符号の説明】
【０１０７】
１    強化ガラス
３０  強化ガラス加工装置
１１、１２  圧縮応力層
１３    引張応力層
２１    第一の凹部
２２    第二の凹部
【要約】
【課題】  圧縮応力層が厚い化学強化ガラスであっても、所定の形状に再現性よく加工することが可能であるとともに、切削・研削装置による機械加工が可能な強化ガラスの加工方法を提供する。
【解決手段】板厚の方向において対向する第一の板表面と第二の板表面にそれぞれ第一の応力層が形成され、前記板厚の方向における内部側に前記第一の応力層とは逆向きの第二の応力層が形成された強化ガラスの加工方法は、前記第一の板表面側から、超音波加工によって第一の凹部を形成する工程と、前記第二の板表面側から、超音波加工によって前記第一の凹部との間に薄肉部を形成するように該第一の凹部とは非同一形状の第二の凹部を形成する工程と、前記薄肉部を切断して前記第一の凹部と前記第二の凹部の内側領域において前記板厚を貫通する開口部を形成する工程と、を具備する。
【選択図】図３【図１】
0005628449.tif 000002
【図２】
0005628449.tif 000003
【図３】
0005628449.tif 000004
【図４】
0005628449.tif 000005
【図５】
0005628449.tif 000006
【図６】
0005628449.tif 000007
【図７】
0005628449.tif 000008
【図８】
0005628449.tif 000009
【図９】
0005628449.tif 000010